La présente invention concerne un procédé pour traiter des surfaces de béton ou d'autres matières à base de plâtre notamment en vue d'obtenir un fini de surface pigmenté étanche vis-à-vis des intempéries ainsi qu'une composition pour la mise en oeuvre de ce procédé. Les traitements proposés antérieurement sont basés sur l'utilisation de compositions au moyen desquelles une couche de plâtre ou de peinture est appliquée à la surface du béton cru d'une matière à base de plate. Un inconvénient de ces procédés réside en ce que sous des conditions défavorables, la couche peut se détacher. La présente invention crée un procédé pour traiter des surfaces de béton ou d'une autre matière à base de platre dans lequel la composition utilisée comprend 1 à I d'un fluosilicate soluble dans l'eau, 2 à 60% d'un liant se composant d'un ester d'alcoyle inférieur de l'acide polyméthacrylique ou renfermant un tel ester, 0 à 20% d'un pigment et 40 à 90% d'eau, chaque pourcentage étant calculé Bur le poids total de la composition qui est appliquée à la surface. Si le pourcentage du pigment ou des pigments représente O %, la matière devant être traitée a au moins une couche superficielle de celle-ci pigmentée avant l'application de la composition0 De préférence, la composition de traitement renferme un total de 2 à 20% du pigment ou des pigments. La composition de traitement comprend, en général, une quantité totale de 5 à 50% du liant. Le procédé ci-dessus peut Entre appliqué pour la fabrication d'éléments en béton de petite dimension et de grade dimension comme des parpaings. Ces éléments sont habituellement préparés en associant un liant minéral comme du ciment de Portland à un agrégat comme du sable pour former un mélange qui est ajouté à de l'eau afin d'obtenir un liquide se:i-fluide. Ce dernier est amené sous la forme de petites unités et est soumis à une opération de pression sous l'influence de la chaleur résultant de la réaction entre l'eau et le liant, une partie de l'eau est évaporée des objets ayant subi une pression pour former des unités sèches. Conformément à l'invention, un ou plusieurs pigments peuvent être incorporés dans le mélange ciment de Portland-agrégat at pour former des éléments en béton ayant le pigment dispersé sur toute la masse des unités. Une ou plusieurs surfaces des unités sèches peuvent ensuite être traitées avec une composition et il n'est pas nécessaire qu'un pigment soit incorporé dans la composition. I1 résulte au traitement que la couleur du pigment ou des pigments dispersés dans la masse des éléments comme des parpaings est visible avec une excellente brillance et une excellente netteté. La présente invention crée également une composition de traitement du type défini plus haut. De préférence, la composition de traitement comprend: 5 à 13% d'un fluosilicate ou de fluosilicates solubles Fans l'eau, 10 à 3C6 de liant, 2 à 20% d'un pigment ou de pigments et 70 à 90 h d'eau calculés sur le poids total de la composition. La composition de traitement peut renfermer au moins un agent filmogène selon une quantité d'environ 2 à 10%. Un solvant à point d'ébullition élevé, comme par exemple du monoacétate d'éthylène-glycol peut 8trie utilisé comme agent filmogène. La composition, selon la présente invention, peut comprendre un agent mouillant ou des agents mouillants avantageusement selon une quantité de 0,05 à 5 % et, de préférence, de 0,05 à 2 %. La composition peut comporter un agent anti-mousse ou des agents anti-mousse notamment selon une quantité de 0,05 à 5 %. Des exemples de fluosilicates solubles dans l'eau qui peuvent titre utilisés sont représentés par les sels de métal alcalin, notamment les sels de sodium et de potassium ainsi que le sel de magnésium, c'est-à-dire les composés répondant aux formules chimiques suivantes: Na48iP6 , 4SiB6 et Mg i iB6- L'alcoyle inférieur de l'ester d'acide polyméthacrylique renferme avantageusement de I à 6 atomes de carbone, notamment de 1 à 4 atomes de carbone et est, en particulier, un radical méthyle ou éthyle. Le liant est ajouté habituellement sous la forme d'une émulsion aqueuse, avantageusement sous la forme d'une émulsion à 50% avec un agent émulsifiant non ionique. Les exemples non limitatifs suivants illustrent la présente invention, chague pourcentage donné étant calculé sur le poids total du mélange. EXEMPLE 1 On réalise un mélange des ingrédients suivants Bluosilicate de magnésium 8 g Ester d'éthyle de l'acide polyméthacrylique 6 g Monoacétate d' éthylène-glycol 2g Oxyde ferrique (Fe3) 3g Agent mouillant (alcoyl-aryl-sulfonate de sodium) 0,5 g Agent anti-mousse (alcool octylique) 0,5 g Eau quantité suffisante pour 100 g L'ester d'éthyle de l'acide polyméthacrylique est ajouté comme une émulsion aqueuse à 50% à un agent émulsifiant non actif du point de vue ionique. Deux revatements du mélange sont appliqués à une surface de béton afin de procurer à la surface une couleur jaune brillant. Lors de l'examen, on trouve que le mélange a pénétré dans la surface de béton selon une profondeur d'environ 5 mm. En outre, la résistance du béton a augmenté considérablement dans la zone de pénétration par la réaction entre le béton et le fluosilicate. La surface traitée est éprouvée dans un appareil dans lequel elle est soumise alternativement à des conditions de gel et de congélation et on n 'observe pas de détérioration même après 200 cycles. EEE 2 On réalise le mélange des ingrédients suivants Pluosilicate de potassium 10 g Ester de butyle de l'acide polyméthacrylique 18 g Ethylène-glycol 4g Trioxyde de chrome (Cr2O3) 5g Agent mouillant (alcoyl-aryl-sulfonate de sodium) 0,4 g Agent anti-mousse (alcool octylique) 0,5 g g Eau quantité suffisante pour 100 g L'ester de butyle de l'acide polyméthacrylique est ajouté comme une émulsion aqueuse à 50% à un agent émulsifiant non actif du point de vue ionique. Be mélange est utilisé comme une composition de traitement et est éprouvé, comme indiqué à l'e emple 1, avec les mêmes résultats excellents. EXEMPLE 3 On réalise le mélange des ingrédients suivants Fluosilîcate de calcium 12 g Ester de méthyle de l'acide polyméthacrylique 15 g Propylène-glycol 8g Noir de carbone 5 g Agent mouillant (alcoyl-aryl-sulfonate de sodium) 1 g Agent anti-mousse (alcool octylique) 0,5 g Eau quantité suffisante pour 100 g L'ester de méthyle de l'acide polyméthacrylique est ajouté comme une émulsion agueuse à 50% à un agent émulsifiant non actif du point de vue ionique. Be mélange est utilisé comme une composition de traitement et est éprouvé, comme indiqué à 1 'exemple 1, avec les mimes résultats excellents. EXEMPLE 4 On réalise le mélange des ingrédients suivants Fluosilicate de sodium 10 g Ester the méthyle-éthyle de l'acide polyméthacrilique (ester mélangé) 22 g Acétate de propylène-glycol 5 g Vert de phtalocyanine 2 g agent mouillant (al coyl-aryl- sulfonate de sodium) 0,6 g ragent anti-mousse (alcool octylique) 0,4 g Eau quantité suffisante pour 100 g L'ester de méthyle-éthyle de l'acide polyméthacrylique est ajouté comme une émulsion aqueuse à 50% à un agent émulsion fiant non actif du point de vue ionique. Le mélange est utilisé comme une composition de traitement et est éprouvé, comme indiqué à l'exemple 1, avec les mêmes résultats excellents. EXEMPLE 5 On réalise le mélange des ingrédients suivants Bluosilicate de sodium 6 g Ester d'éthyle de l'acide polyméthacrylique 25 g Acétate d' éthylène-glycol 10 g Bleu de phtalocyanine 3g Agent mouillant (alcoyl-aryl-sulfonate de sodium) 1g Agent anti-mousse (alcool octylîque) 0,8 g Eau quantité suffisante pour 100 g L'esther d'éthyle de l'acide polyméthacrylique est ajouté comme une émulsion agueuse à 50% à un agent émulsifiant non actif du point de vue ionique. Le mélange est utilisé comme une composition de traitement et est éprouvé, comme indiqué à l'exemple 1, avec les mimes résultats excellents. EXEMPLE 6 On réalise le mélange des ingrédients suivants Ciment de Portland 100 kg Aggrégat sous la forme de sable 200 kg Pigment (Fe2O3) 30 kg 330 kg Le mélange est amené sous la forme d'unités en béton ayant chacune les dimensions 400x00x2Dmm à l'aide d'une opération à pression. Les unités on béton sous la forme de parpaings sont amenées à faire prise et à sécher. On réalise un autre mélange des ingrédients suivants: Pluosilicate de sodium 10 g Ester d'alcoyle intérieur de l'acide polymétha- crylique (ester d'éthyle) 8 g Ethylène-glycol 5g Agent mouillant (alcoyl-aryl-sulfonate de sodium) 0.4 g Agent anti-mousse (alcool octylique) 0,3 g Eau quantité suffisante pour 100 g Cette composition est utilisée comme une composition de traitement pour des parpaings de béton renfermant de l'oxyde ferrique comme piment. après le traitement d'une ou plusieurs des surfaces de chaque parpaing, une couleur très brillante de grande qualité devient visible. REVENDICATIONS 1. Procédé pour traiter des surfaces de béton ou d'autres matières à base de plâtre, caractérisé en ce qu'une composition renfermant 1 à 13% d'un ou plusieurs fluosilicates solubles dans l'eau, 2 à 60% d'un liant se composant d'un ester-d'alcoyle inférieur de l'acide polyméthacrylique ou renfermant un tel ester, O à 20% d'un ou plusieurs pigments et 40 à 90% d'eau, chaque pourcentage étant calculé sur le poids total de la composition, est appliquée à ces surfaces et quand le pourcentage du ou des pigments représente O %, la aQière devant rtro traitée a au moins une couche superficielle de celle-ci pigmentée avant l'application de la composition. 2. Procédé suivant la revendication 1, caractérisé en ce que la composition de traitement comprend de 2 à 20% d'un ou plusieurs pigments. 3. Procédé suivant l'une des revendications 1 et 2, caractérisé en ce que la composition de traitement comprend un total de 5 à 50% de liant. 4. Procédé suivant 1 'une des revendications 1 à 3, caractérisé en ce que la composition de traitement comprend de 2 à 10% d'un ou plusieurs agents filmogènes. 5. Procédé suivant l'une des revendications 1 à 4, caractérisé en ce que la composition de traitement comprend de 0,05 à 5% d'un ou plusieurs agents mouillants. 6. Procédé suivant l'une des revendications 1 à 5, caractérisé en ce que la composition de traitement comprend de 0,05 à 5% d'un ou plusieurs agents anti-mousse. 7. Procédé suivant l'une des revendications 1 à 6, caractérisé en ce gue la composition de traitement renferme 5 à 13% d'un fluosilicate ou de fluosilicates solubles dans l'eau, 5 à 30% dlun liant, 2 à 20% d'un pigment ou de pigments, 70 à 90% d'eau. 8. Procédé suivant l'une des revendications I à 7, caractérisé en ce que le liant est un ester d'éthyle ou de méthyle. 9. Composition utilisée pour traiter des surfaces de béton ou d'autres matières à base de plâtre, caractérisée en ce Qu'elle renferme: 1 à 13% d'un ou plusieurs fluosilicates solubles dans l'eau, 2 à 60% d'un liant se composant d'un ester d'alcoyle inférieur de l'acide polyméthacrylique ou renfermant un tel ester, 0 à 20% d'un ou plusieurs pigments, et 40 à 90% d'eau, chague pourcentage étant calculé sur le poids total de la composition. 10. Composition suivant la revendication 9, caractérisée en ce qu'elle comprend de 2 à 20% d'un ou plusieurs pigments. 11. Composition suivant l'une des revendications 9 et 10, caractérisée en ce qu'elle comprend de 5 à 50% de liant, 12. Composition suivant l'une des revendications 9 à 11, caractérisée en ce qu'elle comprend de 2 à 10% d'un ou plusieurs agents filmOgènes. 13. Composition suivant l'une des revendications 9 à 12, caractérisée en ce qu'elle comprend de 0,05 à 5% d'un ou plusieurs agents mouillant8. 14. Composition suivant l'une des revendications 9 à 13, caractérisée en ce qu'elle comprend de 0,05 à 5% d'un ou plusieurs agents anti-mousse. 15. Composition suivant l'une des revendications 9 à 14, caractérisée en ce qu'elle renferme: 5 à 13% d'un fluosilicate ou de fluosilicates solubles dans l'eau, 5 à 30% d'un liant, 2 à 20% d'un pigment ou de pigments, et 70à90%d'eau. 16. Composition suivant 1 'une des revendications 9 à 15, caractérisée en ce que le liant est un ester d'éthyle ou de méthyle.